(57)【要約】【課題】外観を重視する化粧品容器類、文具類、日用雑貨類などにおいてプラスチック原料を使用する場合、深みのあるパール光沢をもった美麗な外観を持ち、かつ地球環境に対して問題となる炭酸ガス排出量が少なくなるような熱可塑性樹脂組成物を提供する。【解決手段】ポリ乳酸系重合体（Ａ）２０〜８０質量％と、メタクリル酸メチル単量体（ｂ１）単位、アクリル酸アルキルエステル単量体（ｂ２）単位とを含有するアクリル系重合体（Ｂ）１０〜７０質量％と、アクリロニトリル／スチレン共重合体（Ｃ）１０〜７０質量％とからなる熱可塑性樹脂組成物。【選択図】なし【特許請求の範囲】
【請求項１】
ポリ乳酸系重合体（Ａ）２０〜８０質量％、メタクリル酸メチル単量体（ｂ１）単位、アクリル酸アルキルエステル単量体（ｂ２）単位とを含有するアクリル系重合体（Ｂ）１０〜７０質量％、及び、アクリロニトリル／スチレン共重合体（Ｃ）１０〜７０質量％からなることを特徴とする熱可塑性樹脂組成物。
【請求項２】
請求項１記載の熱可塑性樹脂組成物からなる成型品。
【発明の詳細な説明】
【技術分野】
【０００１】
本発明は、真珠光沢を有する樹脂成型品に関し、さらに詳しくは特に外観を重視する化粧品、シャンプー、リンス、食品、医薬品等を収納する瓶、キャップなどの容器類やペン軸、ペンケースなどの文具類、ブラシ、ハンガーなどの日用雑貨類などとして用いられる真珠光沢を得るための樹脂組成物に関し、その樹脂組成物が植物由来原料を含有して地球環境における炭酸ガス排出量削減に寄与するものである。
【背景技術】
【０００２】
従来、化粧品、シャンプー、リンス、食品、医薬品等を収納する瓶、キャップなどの容器類やペン軸、ペンケースなどの文具類、ブラシ、ハンガーなどの日用雑貨類などとしてポリオレフィン系やポリエステル系、アクリル系などのプラスチック製品が多用されている。
【０００３】
しかし、これら容器類、文具類、日用雑貨類などとして多用されるプラスチック製品は、貴重な有限の石油資源を大量に使用して製造されており、資源枯渇の問題や、また最近特に危機が叫ばれている地球温暖化現象の原因となる炭酸ガスが、生産から使用、廃棄にいたる過程で多量に排出される問題をはらんでいる。
【０００４】
この様な状況を受けて、非石油系原料を使用したプラスチックがクローズアップされてきており、そのなかで工業的に実用化されているものとして、ポリ乳酸系重合体がよく知られている。ポリ乳酸系重合体が用いられる樹脂組成物として、ポリ乳酸系重合体と、アクリル系重合体からなる熱可塑性樹脂組成物が開示されている（特許文献１）しかし、このものは通常のプラスチック製品と同等、特に化粧品容器類、文具類、日用雑貨類などに要求される外観の優美さには優れたものではない。
【０００５】
これらのように、外観を重視する化粧品容器類、文具類、日用雑貨類などにおいてプラスチック原料を使用する場合、深みのある真珠光沢をもった美麗な外観を持ち、かつ地球環境に対して問題となる炭酸ガス排出量が少なくなるような原料が得られていないのが現状であった。
【特許文献１】特開２００４−２６９７２０号公報
【発明の開示】
【発明が解決しようとする課題】
【０００６】
そこで本発明者は、これら問題点を解決するために、炭酸ガス排出の少ない非石油系原料を使用したポリ乳酸を使用して、外観を重視する化粧品容器類、文具類、日用雑貨類などにふさわしい深みのある真珠状の美麗な光沢をもった、化粧品容器類、文具類、日用雑貨類などとしてふさわしい樹脂組成物を検討した結果、ポリ乳酸系重合体、アクリル系重合体、及び、アクリロニトリル／スチレン共重合体を特定配合量添加することにより、上記目的が達成できることを見いだし、本発明を完成するに至った。
【０００７】
本発明の目的は、非石油系原料を使用したポリ乳酸を使用して化粧品、シャンプー、リンス、食品、医薬品等を収納する瓶、キャップなどの容器類や、ペン軸、ペンケースなどの文具類、ブラシ、ハンガーなどの日用雑貨類などとして用いられる、真珠光沢を持った優美な樹脂組成物を提供するものである。
【課題を解決するための手段】
【０００８】
本発明の要旨は、ポリ乳酸系重合体（Ａ）２０〜８０質量％、メタクリル酸メチル単量体（ｂ１）単位、アクリル酸アルキルエステル単量体（ｂ２）単位を含有するアクリル系重合体（Ｂ）１０〜７０質量％、及び、アクリロニトリル／スチレン共重合体（Ｃ）１０〜７０質量％とからなる熱可塑性樹脂組成物にある。
【発明の効果】
【０００９】
本発明によれば、ポリ乳酸系重合体と、アクリル系重合体と、アクリロニトリル／スチレン共重合体を特定配合量添加することによって、真珠光沢を持った優美な、かつ、非石油系原料を使用した樹脂組成物を提供することができ、化粧品、シャンプー、リンス、食品、医薬品等を収納する瓶、キャップなどの容器類や、ペン軸、ペンケースなどの文具類、ブラシ、ハンガーなどの日用雑貨類などを得ることができる。
【発明を実施するための最良の形態】
【００１０】
本発明におけるポリ乳酸系重合体（Ａ）とは、ポリ乳酸または乳酸と他のヒドロキシカルボン酸との共重合体、もしくはこれらの混合物である。乳酸としては、Ｌ−乳酸、Ｄ−乳酸が挙げられ、他のヒドロキシカルボン酸としては、グリコール酸、３−ヒドロキシ酪酸、４−ヒドロキシ酪酸、３−ヒドロキシ吉草酸、４−ヒドロキシ吉草酸、６−ヒドロキシカプロン酸等が挙げられる。ポリ乳酸は、乳酸からの直接脱水縮合、または乳酸環状二量体ラクチドの開環重合など、従来公知の方法によって合成することができる。ポリ乳酸におけるＬ乳酸単位、Ｄ乳酸単位の構成モル比Ｌ／Ｄは１００／０〜０／１００のいずれであっても良い。また、乳酸コポリマーは、乳酸モノマー又はラクチドと共重合可能な他の成分が共重合されたものである。このような他の成分としては、２個以上のエステル結合形成性の官能基を持つジカルボン酸、多価アルコール、ヒドロキシカルボン酸、ラクトン等が挙げられる。このような共重合成分の含有量は、ポリ乳酸系重合体（Ａ）中の全単量体成分中通常３０モル％以下の含有量とするのが好ましく、１０モル％以下であることがより好ましい。これらポリ乳酸系重合体の分子量や分子量分布については、実質的に成形加工が可能であれば特に制限されるものではないが、重量平均分子量としては、通常１万以上、好ましくは５万以上、さらに１０万以上であることが望ましい。ポリ乳酸系重合体の重量平均分子量の上限については特に制限はないが、通常４０万以下である。また、共重合と同じ効果を得る目的で、ポリ乳酸と他の脂肪族ポリエステルを単にブレンドしても良い。この場合において、他の脂肪族ポリエステルを構成するモノマーやポリ乳酸含量等は、共重合の場合と同様である。
【００１１】
本発明におけるアクリル系重合体（Ｂ）中は、メタクリル酸メチル単量体（ｂ１）単位を含有する。その含有量はアクリル系重合体（Ｂ）中５０質量％以上であることが好ましく、アクリル酸アルキルエステル単量体（ｂ２）単位の含有量は５０質量％未満であることが好ましい。アクリル系重合体（Ｂ）の重合方法は特に限定されるものではなく、通常公知の懸濁重合、塊状重合、乳化重合法等の各種方法が適用される。アクリル系重合体の分子量は特に限定されるものではないが、重量平均分子量１０万〜３０万が好ましい。
【００１２】
本発明におけるアクリロニトリル／スチレン共重合体（Ｃ）とは、スチレンとアクリロニトリルを主成分とする共重合体であるが、α−メチルスチレン、ビニルトルエン、ジビニルベンゼンなどの芳香族ビニル化合物、シメタクリロニトリルなどのシアン化ビニル化合物、メタクリル酸メチル、メタクリル酸エチル、メタクリル酸ｎ−ブチル、アクリル酸メチル、アクリル酸エチル、アクリル酸ｎ−ブチル、アクリル酸ステアリルなどの（メタ）アクリル酸アルキルエステル、マレイミド、Ｎ−メチルマレイミド、Ｎ−エチルマレイミド、Ｎ−フェニルマレイミド、Ｎ−シクロヘキシルマレイミドなどのマレイミド系単量体、ジエン化合物、マレイン酸ジアルキルエステル、アリルアルキルエーテル、不飽和アミノ化合物、ビニルアルキルエーテルなどをさらに共重合してもよい。
【００１３】
また、アクリロニトリル／スチレン共重合体（Ｃ）におけるアクリロニトリルの含有量には特に制限はないが、アクリロニトリルの含量が適切な範囲にある場合に、特に真珠光沢に優れた樹脂組成物が得られる。
【００１４】
本発明における熱可塑性樹脂組成物について、ポリ乳酸系重合体（Ａ）、アクリル系重合体（Ｂ）、アクリロニトリル／スチレン共重合体（Ｃ）の混練方法は特に制限されるものではなく、従来公知の方法によって行うことができる。例えば、ミルロール、バンバリーミキサー、スーパーミキサー、単軸あるいは二軸押出機等を用いて混合混練すれば良い。
【００１５】
本発明における熱可塑性樹脂組成物について、ポリ乳酸系重合体（Ａ）、アクリル系重合体（Ｂ）、アクリロニトリル／スチレン共重合体（Ｃ）の配合比率は、ポリ乳酸系重合体（Ａ）２０〜８０質量％、好ましくは、２５〜７０質量％、アクリル系重合体（Ｂ）１０〜７０質量％、好ましくは、２０〜６０質量％、アクリロニトリル／スチレン共重合体（Ｃ）１０〜７０質量％、好ましくは、２０〜６０質量％である。ポリ乳酸系重合体（Ａ）が２０質量％未満では炭酸ガス削減効果が小さくなり、アクリル系重合体（Ｂ）、アクリロニトリル／スチレン共重合体（Ｃ）がそれぞれ１０％未満では、充分な真珠光沢が得られなくなる。
【００１６】
本発明においては、熱可塑性樹脂組成物に、必要に応じて、本発明の効果を阻害しない範囲内で他の高分子材料が混入されていてもよい。また、従来公知の各種添加剤、たとえば滑剤、紫外線吸収剤、安定剤、着色剤、酸化防止剤、紫外線吸収剤、難燃剤、帯電防止剤、滑剤、発泡剤、抗菌・抗カビ剤等を配合することもできる。これらの配合量は、使用目的に応じて適宜定めることができる。
【００１７】
本発明において、上記各種添加剤を配合する方法は、特に制限されるものではなく、従来公知の方法によって行うことができる。予めポリ乳酸系重合体に配合しても良いし、熱可塑性樹脂組成物の混練時に同時に配合しても良い。熱可塑性樹脂組成物の混練製造後、あらためてミルロール、バンバリーミキサー、スーパーミキサー、単軸あるいは二軸押出機等を用いて混合混練しても良い。また成形時に樹脂組成物と添加剤を配合することもできる。
【００１８】
このようにして混練された熱可塑性樹脂組成物は、インジェクション法、溶融押出し法、カレンダー法等公知の成形方法により賦型することができるが、より好ましくはインジェクション法、溶融押出し法により賦型するのが本発明の効果が大きくなる。
【００１９】
本発明における成型品とは、化粧品、シャンプー、リンス、食品、医薬品等を収納する瓶、キャップなどの容器類や、ペン軸、ペンケースなどの文具類、ブラシ、ハンガーなどの日用雑貨類などを挙げることができるが、これらに制限されるものではない。
【実施例】
【００２０】
以下、本発明を実施例、及び比較例を揚げて説明するが、本発明はこれらの実施例に限定されるものではない。
【００２１】
実施例１〜４、比較例１〜３
（１）溶融混練
ポリ乳酸系重合体（Ａ）としてＵ’ｚ  Ｓ−０９（トヨタ製）、アクリル系重合体（Ｂ）としてアクリペットＶＨ（三菱レイヨン製）（ｂ１／ｂ２）、アクリペットＭＤ（三菱レイヨン製）（ｂ１／ｂ２）、アクリロニトリル／スチレン共重合体（Ｃ）としてスタイラック７８９（旭化成ケミカルズ製）を使用し、表１に示した配合割合で混合し、φ３７ｍｍ、Ｌ／Ｄ＝３２の二軸押出機を用い、溶融混練し熱可塑性樹脂ペレットを得た。
（２）メルトフローレート（ＭＦＲ）
熱可塑性樹脂組成物のペレットをＪＩＳ  Ｋ７２１０に準じて、荷重２１０℃、２１．２Ｎで測定した。
（３） 射出成型機
上記熱可塑性樹脂組成物ペレットを射出成型機を用いて４５ｍｍ×１０５ｍｍの光沢評価用板及び各種物性試験用ダンベルを成型した。
（４）曲げ試験
上記熱可塑性樹脂組成物で成形した試験片をＪＩＳ  Ｋ７１７１に準じて島津製作所製オートグラフＡＧ−５ＫＮＪで曲げ強度、曲げ弾性率を測定した。
（５）シャルピー衝撃試験
上記熱可塑性樹脂組成物で成形した試験片をＪＩＳ  Ｋ７１１１に準じて、東洋精機製作所製シャルピー衝撃試験機ＤＧ−ＣＢで測定した。
（６）真珠光沢性
上記熱可塑性樹脂組成物で成形した光沢評価用板を目視にて評価した。評価は◎（非常に真珠光沢あり）、○（真珠光沢あり）、×（真珠光沢不十分）の３段階で評価した。
【００２２】
実施例１〜４、比較例１〜３の評価結果を表１に示す。
【００２３】
【表１】
2009173843.tif 000002
【産業上の利用可能性】
【００２４】
本発明は、樹脂容器類、文具類、日用雑貨類など各種プラスチック製品として用いられる真珠光沢を得るための樹脂組成物を得ることができ、その樹脂組成物が植物由来原料を含有することにより地球環境における炭酸ガス排出量削減に寄与することができる。